(57)【要約】  ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、当該組成物が６未満のカラーシフト（ｄＥ）を有する、組成物。【選択図】    なし【特許請求の範囲】
【請求項１】
ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、当該組成物がＡＳＴＭ  Ｄ４４５９に準拠した３００時間の耐候試験後にＡＳＴＭ  Ｄ２２４４で測定して６未満のカラーシフト（ｄＥ）及びＵＬ９４法で厚さ３ミリメートルで測定したときにＶ１又はそれよりも優れた難燃性を有する、組成物。
【請求項２】
ポリ（アリーレンエーテル）がポリ（アリーレンエーテル）と官能化剤との反応の生成物からなる、請求項１記載の組成物。
【請求項３】
前記官能化剤が無水マレイン酸からなる、請求項２記載の組成物。
【請求項４】
ポリ（アリーレンエーテル）がポリ（アリーレンエーテル）とポリ（アルケニル芳香族）樹脂の総重量を基準にして２０〜８０重量％の量で存在する、請求項１記載の組成物。
【請求項５】
ポリ（アルケニル芳香族）樹脂がゴム改質ポリ（アルケニル芳香族）樹脂からなる、請求項１記載の組成物。
【請求項６】
ポリ（アルケニル芳香族）樹脂がポリ（アリーレンエーテル）とポリ（アルケニル芳香族）樹脂の総重量を基準にして２０〜８０重量％の量で存在する、請求項１記載の組成物。
【請求項７】
ビス（ヒドロキシベンゼン）ジホスフェートが次式のものである、請求項１記載の組成物。
【化１】
2008514795.tif 000015
式中、Ｒ３は炭素原子数１〜５のアルキルであり、Ｒ５は各々独立に炭素原子数１〜８のアルキル基又は炭素原子数６〜１２のアリール基であり、Ｒ４は各々独立に炭素原子数１〜１２のアルキル、アリール、アルコキシ又はアリールオキシであり、Ｘ２及びＸ３は独立にハロゲン又はメチルであり、ｈ及びｒは０又は１〜４の整数であり、ｑは１〜１０である。
【請求項８】
ビス（ヒドロキシベンゼン）ジホスフェートがビスフェノールＡジホスフェートからなる、請求項１記載の組成物。
【請求項９】
ビス（ヒドロキシベンゼン）ジホスフェートがポリ（アリーレンエーテル）とポリ（アルケニル芳香族）樹脂の総重量を基準にして５〜３０重量％の量で存在する、請求項１記載の組成物。
【請求項１０】
ヒンダードアミン光安定剤がポリ（アリーレンエーテル）とポリ（アルケニル芳香族）樹脂の総重量を基準にして０．５〜３．０重量％の量で存在する、請求項１記載の組成物。
【請求項１１】
紫外線吸収化合物がベンゾトリアゾール、ベンゾフェノン又はこれらの組合せからなる、請求項１記載の組成物。
【請求項１２】
紫外線吸収化合物がポリ（アリーレンエーテル）とポリ（アルケニル芳香族）樹脂の総重量を基準にして０．５〜５重量％の量で存在する、請求項１記載の組成物。
【請求項１３】
さらに光退色性染料を含む、請求項１記載の組成物。
【請求項１４】
光退色性染料がポリ（アリーレンエーテル）とポリ（アルケニル芳香族）樹脂の総重量を基準にして０．０１〜１．０重量％の量で存在する、請求項１３記載の組成物。
【請求項１５】
さらに酸化防止剤を含む、請求項１記載の組成物。
【請求項１６】
さらにエポキシ化合物を含む、請求項１記載の組成物。
【請求項１７】
エポキシ化合物がポリ（アリーレンエーテル）とポリ（アルケニル芳香族）樹脂の総重量を基準にして０．５〜５重量％の量で存在する、請求項１６記載の組成物。
【請求項１８】
当該組成物がさらに、充填材、補強材、カーボンブラック、グラファイト、炭酸カルシウム、タルク、雲母、離型剤、潤滑剤、可塑剤、顔料、染料、着色剤、帯電防止剤、発泡剤、又はこれらの２種以上の組合せを含む、請求項１記載の組成物。
【請求項１９】
ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、ヒンダードアミン光安定剤及び紫外線吸収化合物がポリ（アリーレンエーテル）とポリ（アルケニル芳香族）樹脂の総重量を基準にして２．５〜５重量％の合計量で存在し、当該組成物がＡＳＴＭ  Ｄ４４５９に準拠した３００時間の耐候試験後にＡＳＴＭ  Ｄ２２４４で測定して６未満のカラーシフト及びＵＬ９４法で厚さ３ミリメートルで測定したときにＶ１又はそれよりも優れた難燃性を有する、組成物。
【請求項２０】
ポリ（アリーレンエーテル）、ポリ（アルケニル芳香族）樹脂、ビス（ヒドロキシベンゼン）ジホスフェート、ヒンダードアミン光安定剤、紫外線吸収化合物及びエポキシ化合物を含んでなる組成物。
【請求項２１】
当該組成物がＡＳＴＭ  Ｄ４４５９に準拠した３００時間の耐候試験後にＡＳＴＭ  Ｄ２２４４で測定して５以下のカラーシフト（ｄＥ）を有する、請求項２０記載の組成物。
【請求項２２】
当該組成物がＵＬ９４に準拠してＶ１又はそれよりも優れた難燃性を有する、請求項２０記載の組成物。
【請求項２３】
ポリ（アリーレンエーテル）、ポリ（アルケニル芳香族）樹脂、ビス（ヒドロキシベンゼン）ジホスフェート、ヒンダードアミン光安定剤、光退色性染料、紫外線吸収化合物、酸化防止剤及びエポキシ化合物を含んでなる組成物。
【請求項２４】
当該組成物がＡＳＴＭ  Ｄ４４５９に準拠した３００時間の耐候試験後にＡＳＴＭ  Ｄ２２４４で測定して５以下のカラーシフト（ｄＥ）を有する、請求項２３記載の組成物。
【請求項２５】
当該組成物がＵＬ９４に準拠してＶ１又はそれよりも優れた難燃性を有する、請求項２３記載の組成物。
【請求項２６】
樹脂、ビスフェノールＡジホスフェート、ヒンダードアミン光安定剤及び紫外線吸収化合物を含んでなるマスターバッチ。
【発明の詳細な説明】
【技術分野】
【０００１】
本発明はポリ（アリーレンエーテル）組成物に関する。詳しくは、本発明は良好な色安定性を有するポリ（アリーレンエーテル）／ポリ（アルケニル芳香族）ブレンドに関する。
【背景技術】
【０００２】
ポリ（アリーレンエーテル）／ポリ（アルケニル芳香族）組成物は広範囲の望ましい性質を有し、各種の用途で使用されている。組成物が難燃剤を含む場合、用途の範囲を広げることができる。しかし、場合によっては、ポリ（アリーレンエーテル）／ポリ（アルケニル芳香族）組成物は時間の経過と共に変色することがある。
【０００３】
時間の経過と共にほとんど又は全く変色を示さない難燃性のポリ（アリーレンエーテル）／ポリ（アルケニル芳香族）組成物に対するニーズが今なお存在している。
【特許文献１】米国特許第４４９３９１５号明細書
【特許文献２】米国特許第４６３６４０８号明細書
【特許文献３】米国特許第４６６８７３９号明細書
【特許文献４】米国特許第４８３５２０１号明細書
【特許文献５】米国特許第４８４３１１６号明細書
【特許文献６】米国特許第５０２６７５１号明細書
【特許文献７】米国特許第５０４５５７８号明細書
【特許文献８】米国特許第５４７８８７８号明細書
【特許文献９】米国特許第５６７２６４４号明細書
【特許文献１０】米国特許第６５７６７００号明細書
【特許文献１１】米国特許第４７８５０７６号明細書
【特許文献１２】米国特許第６６７７４５１号明細書
【特許文献１３】米国特許第４６８３２５５号明細書
【特許文献１４】米国特許出願公開第２００３／００２３００６号明細書
【特許文献１５】米国特許出願公開第２００３／０１７６５４３号明細書
【特許文献１６】米国特許出願公開第２００４／００６３８２４号明細書
【特許文献１７】米国特許出願公開第２００３／０２０７９６９号明細書
【特許文献１８】米国特許出願公開第２００３／０２２０４２２号明細書
【特許文献１９】米国特許出願公開第２００３／０１００６７７号明細書
【特許文献２０】国際公開第０２／１８４８５号パンフレット
【特許文献２１】欧州特許第１１２９１３３号明細書
【特許文献２２】英国特許第２０４３０８３号明細書
【非特許文献１】ＡＳＴＭ  Ｄ４４５９−９９  ｐａｇｅｓ  １−４
【非特許文献２】ＡＳＴＭ  Ｄ２２４４−０２  ｐａｇｅｓ  １−１０
【非特許文献３】ＵＬ９４  Ｔｅｓｔｓ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ．Ｄｅｃｅｍｂｅｒ  １２，２００３
【発明の開示】
【課題を解決するための手段】
【０００４】
本発明は、ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、当該組成物がＡＳＴＭ  Ｄ４４５９に準拠した３００時間の耐候試験後にＡＳＴＭ  Ｄ２２４４で測定して６未満のカラーシフト（ｄＥ）及びＵＬ９４法で厚さ３ミリメートルで測定したときにＶ１又はそれよりも優れた難燃性を有する組成物を提供する。
【発明を実施するための最良の形態】
【０００５】
ポリ（アリーレンエーテル）組成物の色安定性はずっと以前から探求されてきた。長い年月にわたり、各種の光安定剤及び色安定剤が使用されてきたが、難燃性ポリ（アリーレンエーテル）組成物の色安定性の問題は未解決のままであった。意外にも、難燃剤の選択を色安定剤及び光安定剤の選択と組み合わせれば、難燃性ポリ（アリーレンエーテル）／ポリ（アルケニル芳香族）組成物の色安定性に対する顕著な効果が得られることが見出された。意外にも、（下記に記載するような）ビス（ヒドロキシベンゼン）ジホスフェートを含む組成物は、レゾルシノールジホスフェートのような他のホスフェート系難燃剤を含む組成物よりも格段に高い色安定性を示す。
【０００６】
一実施形態では、組成物はポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなり、ヒンダードアミン光安定剤及び紫外線吸収化合物はポリ（アリーレンエーテル）とポリ（アルケニル芳香族）樹脂の総重量を基準にして２．５〜５重量％の合計量で存在しており、本組成物は６未満のカラーシフト及びＵＬ９４法で厚さ３ミリメートルで測定したときにＶ１又はそれよりも優れた難燃性を有している。カラーシフトは、組成物の試料をＡＳＴＭ  Ｄ４４５９に従った耐候試験プロトコルに付した後に測定される。カラーシフト（ｄＥ）は、ＡＳＴＭ  Ｄ２２４４に記載されているように分光光度計を反射モードで用いて測定されるＬ＊、ａ＊及びｂ＊に基づいて求められる。カラーシフトは、式ｄＥ＝（ｄＬ＊２＋ｄａ＊２＋ｄｂ＊２）０．５に従って計算される。ＵＬ９４は、「プラスチック材料の可燃性に関する試験、ＵＬ９４」と称されるＵｎｄｅｒｗｒｉｔｅｒ’ｓ  Ｌａｂｏｒａｔｏｒｙ  Ｂｕｌｌｅｔｉｎ  ９４の方法の略語である。本組成物はさらに、光退色性染料、酸化防止剤、エポキシ化合物、顔料、染料、又は上述の添加剤の２種以上の組合せを含み得る。
【０００７】
別の実施形態では、組成物はポリ（アリーレンエーテル）、ポリ（アルケニル芳香族）樹脂、ビス（ヒドロキシベンゼン）ジホスフェート、ヒンダードアミン光安定剤、紫外線吸収化合物及びエポキシ化合物を含んでなる。本組成物は、５以下のカラーシフト（ｄＥ）及びＵＬ９４に準拠してＶ１又はそれよりも優れた難燃性を達成し得る。
【０００８】
別の実施形態では、組成物はポリ（アリーレンエーテル）、ポリ（アルケニル芳香族）樹脂、ビス（ヒドロキシベンゼン）ジホスフェート、ヒンダードアミン光安定剤、光退色性染料、紫外線吸収化合物、酸化防止剤及びエポキシ化合物を含んでなる。
【０００９】
本明細書中で使用する「ポリ（アリーレンエーテル）」は、次の式（Ｉ）の構造単位を複数含んでいる。
【００１０】
【化１】
2008514795.tif 000002
式中、各構造単位について、各Ｑ１は独立に水素、ハロゲン、第一若しくは第二低級アルキル（例えば、炭素原子数１〜７のアルキル）、フェニル、ハロアルキル、アミノアルキル、アルケニルアルキル、アルキニルアルキル、炭化水素オキシ、アリール、又はハロゲン原子と酸素原子とを２以上の炭素原子が隔てているハロ炭化水素オキシであり、各Ｑ２は独立に水素、ハロゲン、第一若しくは第二低級アルキル、フェニル、ハロアルキル、アミノアルキル、アルケニルアルキル、アルキニルアルキル、炭化水素オキシ、又はハロゲン原子と酸素原子とを２以上の炭素原子が隔てているハロ炭化水素オキシである。若干の実施形態では、各Ｑ１は独立にアルキル又はフェニル（例えば、Ｃ１−４アルキル）であり、各Ｑ２は独立に水素又はメチルである。ポリ（アリーレンエーテル）は、通例はヒドロキシ基に対してオルト位に位置するアミノアルキル含有末端基を有する分子を含み得る。また、通例は副生物のジフェノキノンが存在する反応混合物から得られる４−ヒドロキシビフェニル末端基が存在することも多い。
【００１１】
ポリ（アリーレンエーテル）は、ホモポリマー、コポリマー、グラフトコポリマー、イオノマー、ブロックコポリマー（例えば、アリーレンエーテル単位とアルケニル芳香族化合物から導かれるブロックとを含むもの）、並びにこれらの１種以上を含む組合せの形態を有し得る。ポリ（アリーレンエーテル）には、２，６−ジメチル−１，４−フェニレンエーテル単位を任意には２，３，６−トリメチル−１，４−フェニレンエーテル単位と共に含むポリフェニレンエーテルがある。
【００１２】
ポリ（アリーレンエーテル）は、２，６−キシレノール及び／又は２，３，６−トリメチルフェノールのようなモノヒドロキシ芳香族化合物の酸化カップリングで製造される。かかるカップリングには一般に触媒系を使用する。触媒系は、銅、マンガン又はコバルトの化合物のような重金属化合物を、通常は他の各種物質（第二アミン、第三アミン、ハロゲン化物、又はこれらの２種以上の組合せ）と共に含み得る。
【００１３】
ポリ（アリーレンエーテル）は、ゲルパーミエーションクロマトグラフィーで測定して約３０００〜約４００００原子質量単位（ａｍｕ）の数平均分子量及び約５０００〜約８００００ａｍｕの重量平均分子量を有し得る。ポリ（アリーレンエーテル）は、２５℃のクロロホルム中で測定して約０．１０〜約０．６０デシリットル／グラム（ｄｌ／ｇ）、さらに詳しくは約０．２９〜約０．４８ｄｌ／ｇの固有粘度（ＩＶ）を有し得る。高い固有粘度のポリ（アリーレンエーテル）と低い固有粘度のポリ（アリーレンエーテル）との組合せを使用することも可能である。２通りの固有粘度を用いる場合、正確な比率の決定は使用するポリ（アリーレンエーテル）の正確な固有粘度及び所望の最終的な物理的性質に多少依存する。
【００１４】
さらに、ポリ（アリーレンエーテル）の全部又は一部は、ポリ（アリーレンエーテル）と官能化剤との反応の生成物からなり得る。官能化剤は多官能性化合物からなる。官能化剤として使用できる多官能性化合物には３つのタイプがある。第一のタイプの多官能性化合物は、（１）炭素−炭素二重結合又は炭素−炭素三重結合と、（２）１以上のカルボン酸基、無水物基、アミド基、エステル基、イミド基、アミノ基、エポキシ基、オルトエステル基又はヒドロキシ基との両方を分子中に有するものである。かかる多官能性化合物の例には、マレイン酸、無水マレイン酸、フマル酸、グリシジルアクリレート、イタコン酸、アコニット酸、マレイミド、マレイン酸ヒドラジド、ジアミンと無水マレイン酸、マレイン酸、フマル酸などとから得られる反応生成物、無水ジクロロマレイン酸、マレイン酸アミド、不飽和ジカルボン酸（例えば、アクリル酸、ブテン酸、メタクリル酸、ｔ−エチルアクリル酸、ペンテン酸、デセン酸、ウンデセン酸、ドデセン酸、リノール酸など）、上述の不飽和カルボン酸のエステルやアミドや無水物、不飽和アルコール（例えば、アルキルアルコール、クロチルアルコール、メチルビニルカルビノール、４−ペンテン−１−オール、１，４−ヘキサジエン−３−オール、３−ブテン−１，４−ジオール、２，５−ジメチル−３−ヘキセン−２，５−ジオール、並びに式ＣｎＨ２ｎ−５ＯＨ、ＣｎＨ２ｎ−７ＯＨ及びＣｎＨ２ｎ−９ＯＨ（式中、ｎは３０以下の正の整数である。）のアルコール）、上記の不飽和アルコールのＯＨ基をＮＨ２基で置換して得られる不飽和アミン、官能化ジエンポリマー及びコポリマー、並びにこれらの１種以上を含む組合せがある。一実施形態では、官能化剤は無水マレイン酸及び／又はフマル酸からなる。
【００１５】
第二のタイプの多官能性官能化剤は、（ａ）式（ＯＲ）（式中、Ｒは水素、アルキル基、アリール基、アシル基又はカルボニルジオキシ基である。）で表される基と、（ｂ）各々がカルボン酸基、酸ハロゲン化物基、無水物基、酸ハロゲン化物無水物基、エステル基、オルトエステル基、アミド基、イミド基、アミノ基及びこれらの各種塩から選択される同一の又は相異なる基であり得る２以上の基との両方を有することで特徴づけられる。このタイプの官能化剤の典型例は、次式で表される脂肪族ポリカルボン酸、酸エステル及び酸アミドである。
【００１６】
（ＲＩＯ）ｍＲ（ＣＯＯＲＩＩ）ｎ（ＣＯＮＲＩＩＩＲＩＶ）ｓ
式中、Ｒは炭素原子数２〜約２０、さらに詳しくは炭素原子数２〜約１０の線状又は枝分れ飽和脂肪族炭化水素基であり、ＲＩは水素或いは炭素原子数１〜約１０、さらに詳しくは炭素原子数１〜約６、さらに一段と詳しくは炭素原子数１〜約４のアルキル基、アリール基、アシル基又はカルボニルジオキシ基であり、各ＲＩＩは独立に水素或いは炭素原子数１〜約２０、さらに詳しくは炭素原子数１〜約１０のアルキル基又はアリール基であり、各ＲＩＩＩ及びＲＩＶは独立に水素或いは炭素原子数１〜約１０、さらに詳しくは炭素原子数１〜約６、さらに一段と詳しくは炭素原子数１〜約４のアルキル基又はアリール基であり、ｍは１に等しく、（ｎ＋ｓ）は２以上であり、さらに詳しくは２又は３に等しく、ｎ及びｓの各々は０以上であり、（ＯＲＩ）はカルボニル基に対してα又はβであり、２以上のカルボニル基は２〜約６の炭素原子で隔てられている。自明のことながら、それぞれの置換基が６未満の炭素原子を有する場合、ＲＩ、ＲＩＩ、ＲＩＩＩ及びＲＩＶはアリールであり得ない。
【００１７】
好適なポリカルボン酸には、例えば、クエン酸、リンゴ酸、アガリシン酸（これらの各種市販形態（例えば、無水酸及び水和酸）を含む）、並びにこれらの１種以上を含む組合せがある。一実施形態では、相溶化剤はクエン酸からなる。本発明で有用なエステルの例には、例えば、クエン酸アセチル、クエン酸モノ−及び／又はジステアリル、などがある。本発明で有用な好適なアミドには、例えば、Ｎ，Ｎ’−ジエチルクエン酸アミド、Ｎ−フェニルクエン酸アミド、Ｎ−ドデシルクエン酸アミド、Ｎ，Ｎ’−ジドデシルクエン酸アミド及びＮ−ドデシルリンゴ酸がある。誘導体には、アミンとの塩並びにアルカリ金属及びアルカリ土類金属塩をはじめとする塩がある。好適な塩の例には、リンゴ酸カルシウム、クエン酸カルシウム、リンゴ酸カリウム及びクエン酸カリウムがある。
【００１８】
第三のタイプの多官能性官能化剤は、（ａ）酸ハロゲン化物基と、（ｂ）１以上のカルボン酸基、無水物基、エステル基、エポキシ基、オルトエステル基又はアミド基（好ましくはカルボン酸基又は無水物基）との両方を分子中に有することで特徴づけられる。その例には、無水トリメリト酸塩化物、クロロホルミルコハク酸無水物、クロロホルミルコハク酸、クロロホルミルグルタル酸無水物、クロロアセチルコハク酸無水物、クロロアセチルコハク酸、トリメリト酸塩化物及びクロロアセチルグルタル酸がある。一実施形態では、官能化剤は無水トリメリト酸塩化物からなる。
【００１９】
本組成物は、ポリ（アリーレンエーテル）を２０〜８０重量％の量で含んでいる。この範囲内では、ポリ（アリーレンエーテル）は２２重量％以上、さらに詳しくは２５重量％以上、さらに一段と詳しくは２７重量％以上の量で存在し得る。やはりこの範囲内では、ポリ（アリーレンエーテル）は７７重量％以下、さらに詳しくは７５重量％以下、さらに一段と詳しくは７３重量％以下の量で存在し得る。重量％はポリ（アリーレンエーテル）とポリ（アルケニル芳香族）樹脂の総重量を基準とする。
【００２０】
本組成物は、さらにポリ（アルケニル芳香族）樹脂を含んでいる。本明細書中で使用する「ポリ（アルケニル芳香族）樹脂」という用語は、塊状重合、懸濁重合及び乳化重合をはじめとする当技術分野で公知の方法で製造され、次式のアルケニル芳香族モノマーから導かれる構造単位を２５重量％以上含むポリマーを包含する。
【００２１】
【化２】
2008514795.tif 000003
式中、Ｒ１は水素、Ｃ１〜Ｃ８アルキル又はハロゲンであり、Ｚ１はビニル、ハロゲン又はＣ１〜Ｃ８アルキルであり、ｐは０〜５である。例示的なアルケニル芳香族モノマーには、スチレン、クロロスチレン及びビニルトルエンがある。ポリ（アルケニル芳香族）樹脂には、アルケニル芳香族モノマーのホモポリマー、スチレンのようなアルケニル芳香族モノマーと、アクリロニトリル、ブタジエン、α−メチルスチレン、エチルビニルベンゼン、ジビニルベンゼン及び無水マレイン酸のような１種以上の異なるモノマーとのランダムコポリマー、並びにゴム改質剤とアルケニル芳香族モノマー（上記参照）のホモポリマーとのブレンド及び／又はグラフトからなるゴム改質ポリ（アルケニル芳香族）樹脂がある。この場合、ゴム改質剤はブタジエン又はイソプレンのような１種以上のＣ４〜Ｃ１０非芳香族ジエンモノマーの重合生成物であってよく、ゴム改質ポリ（アルケニル芳香族）樹脂はアルケニル芳香族モノマーのホモポリマー約９８〜約７０重量％とゴム改質剤約２〜約３０重量％とからなり、さらに詳しくはアルケニル芳香族モノマーのホモポリマー約８８〜約９４重量％とゴム改質剤約６〜約１２重量％とからなる。ゴム改質ポリスチレンは耐衝撃性ポリスチレン又はＨＩＰＳとしても知られている。
【００２２】
本組成物は、ポリ（アルケニル芳香族）樹脂を２０〜８０重量％の量で含んでいる。この範囲内では、ポリ（アルケニル芳香族）樹脂は２２重量％以上、さらに詳しくは２５重量％以上、さらに一段と詳しくは２７重量％以上の量で存在し得る。やはりこの範囲内では、ポリ（アルケニル芳香族）樹脂は７７重量％以下、さらに詳しくは７５重量％以下、さらに一段と詳しくは７３重量％以下の量で存在し得る。重量％はポリ（アリーレンエーテル）とポリ（アルケニル芳香族）樹脂の総重量を基準とする。
【００２３】
ビス（ヒドロキシベンゼン）ジホスフェートは、次式のジホスフェートである。
【００２４】
【化３】
2008514795.tif 000004
式中、Ｒ３は炭素原子数１〜５のアルキルであり、Ｒ５は各々独立に炭素原子数１〜８のアルキル基又は炭素原子数６〜１２のアリール基であり、Ｒ４は各々独立に炭素原子数１〜１２のアルキル、アリール、アルコキシ又はアリールオキシであり、Ｘ２及びＸ３は独立にハロゲン又はメチルであり、ｈ及びｒは０又は１〜４の整数であり、ｑは１〜１０である。
【００２５】
一実施形態では、Ｒ３はイソプロピルであり、Ｒ４はフェノキシであり、Ｒ５はフェニルであり、ｈ及びｒは０である。Ｒ３がイソプロピル基である場合、ビス（ヒドロキシベンゼン）ジホスフェートはビスフェノールＡジホスフェート（ＢＰＡＤＰ）ということがある。例示的なＢＰＡＤＰでは、Ｒ４はフェノキシであり、Ｒ５はフェニルであり、ｈ及びｒは０である。
【００２６】
本組成物は、ビス（ヒドロキシベンゼン）ジホスフェートを５〜３０重量％の量で含んでいる。この範囲内では、ビス（ヒドロキシベンゼン）ジホスフェートは６重量％以上、さらに詳しくは７重量％以上、さらに一段と詳しくは８重量％以上の量で存在し得る。やはりこの範囲内では、ビス（ヒドロキシベンゼン）ジホスフェートは２９重量％以下、さらに詳しくは２８重量％以下、さらに一段と詳しくは２７重量％以下の量で存在し得る。重量％はポリ（アリーレンエーテル）とポリ（アルケニル芳香族）樹脂の総重量を基準とする。
【００２７】
機能的に同等な化合物群としては、ヒンダードアミン光安定剤（一般にＨＡＬＳという）がポリマー技術分野の当業者に識別可能な部類として認められている。ピペリジン環の２位及び６位にポリ置換基及び／又は立体的にバルキーな基が存在することが、これらの化合物の構造特性である。したがって、ヒンダードアミン光安定剤は下記の構造の部分を１以上含んでいる。
【００２８】
【化４】
2008514795.tif 000005
式中、Ｒ６は各々独立に炭素原子数１〜８のアルキル基であり、Ｅは各々独立にオキシル、ヒドロキシル、アルコキシ、シクロアルコキシ、アリールアルコキシ、アリールオキシ、−Ｏ−ＣＯ−ＯＺ３、−Ｏ−Ｓｉ（Ｚ４）３、−Ｏ−ＰＯ（ＯＺ５Ｓ）２又は−Ｏ−ＣＨ２−ＯＺ６（式中、Ｚ３、Ｚ４、Ｚ５及びＺ６は水素、炭素原子数１〜８の脂肪族炭化水素、及び炭素原子数１〜８の芳香族炭化水素からなる群から選択される。）である。Ｅはまた、−Ｏ−Ｔ−（ＯＨ）ｂ（式中、Ｔは炭素原子数１〜８の直鎖若しくは枝分れアルキル、炭素原子数５〜１８のシクロアルキル、又は炭素原子数７〜１４のアルキルアリールであり、ｂはＴ中の炭素原子数を超えてはならないことを条件にして１、２又は３であり、各ヒドロキシルはＴの異なる炭素原子に結合している。）であってもよい。ヒンダードアミン光安定剤は、モノマー、オリゴマー又はポリマーであり得る。
【００２９】
一実施形態では、ヒンダードアミン光安定剤は次式で特徴づけることができる。
【００３０】
【化５】
2008514795.tif 000006
式中、Ａは、コハク酸、グルタル酸、アジピン酸、セバシン酸などのアルカン二酸から導かれる炭素原子数２〜１０のアルカンジイル（即ち、メチレン基の連鎖）である。Ｒ６は上記に定義した通りであり、各Ｚは同一の又は相異なる炭素原子数１〜８の低級アルキル基或いは水素であり得る。若干の実施形態では、２つのＲは一緒になってペンタメチレンをなす。
【００３１】
例示的なヒンダードアミン光安定剤には、特に限定されないが、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシルベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジン及び４−ブチルアミノ−２，２，６，６−テトラメチルピペリジンとの縮合生成物（ＣＡＳ登録番号［１３６５０４−９６−６］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−ａ−オレフィンコポリマーと２，２，６，６−テトラメチル−４−アミノピペリジン又は１，２，２，６，６−ペンタメチル−４−アミノピペリジンとの反応生成物、１，１’−（１，２−エタンジイル）−ビス（３，３，５，５−テトラメチルピペラジノン）、ジメチルスクシネートと４−ヒドロキシ−２，２，６，６−テトラメチル−１−ピペリジンエタノールとのポリマー（Ｃｉｂａ  Ｇｅｉｇｙ社のＴＩＮＵＶＩＮ（登録商標）６２２）、及びＣｉｂａ  Ｇｅｉｇｙ社からＣＨＩＭＡＳＳＯＲＢ（登録商標）９４４の名称で入手できるポリマーヒンダードアミンがある。
【００３２】
本組成物は、ヒンダードアミン光安定剤を０．５〜３．０重量％の量で含み得る。この範囲内では、ヒンダードアミン光安定剤は０．６重量％以上、さらに詳しくは０．７重量％以上、さらに一段と詳しくは０．８重量％以上の量で存在し得る。やはりこの範囲内では、ヒンダードアミン光安定剤は２．９重量％以下、さらに詳しくは２．８重量％以下、さらに一段と詳しくは２．７重量％以下の量で存在し得る。重量％はポリ（アリーレンエーテル）とポリ（アルケニル芳香族）樹脂の総重量を基準とする。
【００３３】
紫外線吸収化合物はベンゾトリアゾール化合物及びベンゾフェノン化合物を包含する。ベンゾトリアゾール類及びベンゾフェノン類は、独立に又は組み合わせて使用できる。有用なベンゾトリアゾール化合物は２−（２’−ヒドロキシフェニル）ベンゾトリアゾール類を含み得る。例示的なベンゾトリアゾール化合物には、特に限定されないが、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−５’−シクロヘキシルフェニル）ベンゾトリアゾール、２−（２’−ヒドロキシ−３’−メチル−５’−ｔｅｒｔ−ブチルフェニル）ベンゾトリアゾール、２−（２’−ヒドロキシ−３’，５’−ジメチルフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾール−２−アルキルフェノール］、２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換反応生成物、［Ｒ−Ｃ��２ＣＨ２−ＣＯＯ−ＣＨ２ＣＨ２］２（式中、Ｒ＝３’−ｔｅｒｔ−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール、２−（２’−ヒドロキシ−５’−ｔｅｒｔ−ブチルフェニル）−５−クロロベンゾトリアゾール及び２−（２’−ヒドロキシ−３’−ジ−ｔｅｒｔ−ブチルフェニル）ベンゾトリアゾールがある。
【００３４】
ベンゾフェノン化合物は、１以上の芳香環上に置換された１以上のヒドロキシル基を含み得る。一実施形態では、ベンゾフェノン化合物は、同じ環上の別の位置（特に４位又はパラ位）にあるヒドロキシ基、アルコキシ基又はアルキルエーテル基と共に、オルト位（２位）にヒドロキシ基を含んでいる（β−ヒドロキシ置換としても知られている）。通例、かかる化合物は次式のものである。
【００３５】
【化６】
2008514795.tif 000007
式中、Ｒ９は水素或いはヒドロキシル基で置換されているか又は置換されていない炭素原子数１〜２５の直鎖若しくは枝分れアルカンの一価又は二価基であり、Ｒ１０はそれが常に一価基であることを除けばＲ９と同じ定義を有し、Ｒ９及びＲ１０は同一化合物中で同一のもの又は相異なるものであり、Ｒ７及びＲ８は独立にヒドロキシ基、炭素原子数１〜約１０の直鎖若しくは枝分れアルキル基、又は炭素原子数１〜約１０のアルコキシ基であり、ｆは０又は１であるが、Ｒ９が水素原子を表す場合には常に０であり、ｔは０又は１〜５の整数であり、ｗは０又は１〜３の整数である。
【００３６】
例示的なベンゾフェノン化合物には、特に限定されないが、２−ヒドロキシベンゾフェノン類（例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体）がある。例示的なベンゾフェノン化合物にはまた、２，２’−ジヒドロキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジエトキシベンゾフェノン、２，２’−ジヒドロキシ−４，４’−ジプロポキシベンゾフェノン、２，２’−ジヒドロキシ−４，４’−ジブトキシベンゾフェノン、２，２’−ジヒドロキシ−４−メトキシ−４’−エトキシベンゾフェノン、２，２’−ジヒドロキシ−４−メトキシ−４’−プロポキシベンゾフェノン、２，２’−ジヒドロキシ−４−メトキシ−４’−ブトキシベンゾフェノン、２，２’−ジヒドロキシ−４−エトキシ−４’−プロポキシベンゾフェノン、２，２’−ジヒドロキシ−４−エトキシ−４’−ブトキシベンゾフェノン、２，３’−ジヒドロキシ−４，４’−ジメトキシベンゾフェノン、２，３’−ジヒドロキシ−４−メトキシ−４’−ブトキシベンゾフェノン、２−ヒドロキシ−４，４’，５’−トリメトキシベンゾフェノン、２−ヒドロキシ−４，４’，６’−トリブトキシベンゾフェノン、２−ヒドロキシ−４−ブトキシ−４’，５’−ジメトキシベンゾフェノン、２−ヒドロキシ−４−エトキシ−２’，４’−ジブチルベンゾフェノン、２−ヒドロキシ−４−プロポキシ−４’，６’−ジクロロベンゾフェノン、２−ヒドロキシ−４−プロポキシ−４’，６’−ジブロモベンゾフェノン、２，４−ジヒドロキシベンゾフェノン、２−ヒドロキシ−４−メトキシベンゾフェノン、２−ヒドロキシ−４−エトキシベンゾフェノン、２−ヒドロキシ−４−プロポキシベンゾフェノン、２−ヒドロキシ−４−ブトキシベンゾフェノン、２−ヒドロキシ−４−メトキシ−４’−メチルベンゾフェノン、２−ヒドロキシ−４−メトキシ−４’−エチルベンゾフェノン、２−ヒドロキシ−４−メトキシ−４’−プロピルベンゾフェノン、２−ヒドロキシ−４−メトキシ−４’−ブチルベンゾフェノン、２−ヒドロキシ−４−メトキシ−４’−ｔｅｒｔ−ブチルベンゾフェノン、２−ヒドロキシ−４−メトキシ−４’−クロロベンゾフェノン、２−ヒドロキシ−４−メトキシ−２’−クロロベンゾフェノン、２−ヒドロキシ−４，４’−ジメトキシベンゾフェノン、２−ヒドロキシ−４，４’−ジメトキシ−３−メチルベンゾフェノン、２−ヒドロキシ−４，４’−ジメトキシ−２’−エチルベンゾフェノン、２−ヒドロキシ−４，４’，５’−トリメトキシベンゾフェノン、２−ヒドロキシ−４−エトキシ−４’−メチルベンゾフェノン、２−ヒドロキシ−４−エトキシ−４’−エチルベンゾフェノン、２−ヒドロキシ−４−エトキシ−４’−プロピルベンゾフェノン、２−ヒドロキシ−４−エトキシ−４’−ブチルベンゾフェノン、２−ヒドロキシ−４−エトキシ−４’−メトキシベンゾフェノン、２−ヒドロキシ−４，４’−ジエトキシベンゾフェノン、２−ヒドロキシ−４−エトキシ−４’−プロポキシベンゾフェノン、２−ヒドロキシ−４−エトキシ−４’−ブトキシベンゾフェノン、２−ヒドロキシ−４−エトキシ−４’−クロロベンゾフェノン及び２−ヒドロキシ−４−エトキシ−４’−ブロモベンゾフェノンがある。
【００３７】
本組成物は、紫外線吸収化合物を０．５〜５重量％の量で含み得る。この範囲内では、紫外線吸収化合物は０．６重量％以上、さらに詳しくは０．７重量％以上、さらに一段と詳しくは０．８重量％以上の量で存在し得る。やはりこの範囲内では、紫外線吸収化合物は４．９重量％以下、さらに詳しくは４．８重量％以下、さらに一段と詳しくは４．７重量％以下の量で存在し得る。重量％はポリ（アリーレンエーテル）とポリ（アルケニル芳香族）樹脂の総重量を基準とする。
【００３８】
光退色性染料は、露光で漂白される有機染料又は顔料として定義される。一実施形態では、光退色性染料は下記の骨格構造を有する紫色アントラピリドン染料及び／又は黄色キノフタロン染料からなる。
【００３９】
【化７】
2008514795.tif 000008
骨格構造の３’位にヒドロキシル置換基を黄色キノフタロン染料及び／又は紫色アントラピリドン染料を除けば、かかる染料は置換基を有し得る。キノフタロン染料はそれ自体公知であり、好適なキノフタロン染料のリストはＨｅｌｖｅｔｉａ  Ｃｈｉｍｉｃａ  Ａｃｔａ，ｖｏｌ．５２，ｆａｓｃ．５（１９６９）ｐ．１２５９−１２７３に見出すことができる。そこに列挙された若干のキノフタロン染料のうち、３’位にヒドロキシル置換基をもたない黄色のものが光退色性染料として使用できる。
【００４０】
光退色性染料の例には、カラーインデックス（以後はＣ．Ｉ．と表す）ソルベントイエロー４、Ｃ．Ｉ．ソルベントイエロー１６，Ｃ．Ｉ．ソルベントイエロー１７、Ｃ．Ｉ．ソルベントイエロー２８、Ｃ．Ｉ．ソルベントイエロー３０、Ｃ．Ｉ．ソルベントイエロー３３、Ｃ．Ｉ．ソルベントイエロー３４、Ｃ．Ｉ．ソルベントイエロー４４、Ｃ．Ｉ．ソルベントイエロー５８、Ｃ．Ｉ．ソルベントイエロー７７、Ｃ．Ｉ．ソルベントイエロー８２、Ｃ．Ｉ．ソルベントオレンジ１、Ｃ．Ｉ．ソルベントオレンジ１３、Ｃ．Ｉ．ソルベントレッド５２、Ｃ．Ｉ．ソルベントオレンジ４５、Ｃ．Ｉ．ソルベントグリーン５、Ｃ．Ｉ．ピグメントイエロー１３、Ｃ．Ｉ．ピグメントイエロー８３、Ｃ．Ｉ．ピグメントイエロー９７、Ｃ．Ｉ．ピグメントイエロー９８、Ｃ．Ｉ．ピグメントイエロー１０８、Ｃ．Ｉ．ピグメントイエロー１３８、Ｃ．Ｉ．ピグメントオレンジ４がある。Ｃ．Ｉ．ソルベントイエロー３３は、Ａｍｅｒｉｃａｎ  Ｃｏｌｏｒ  ＆  Ｃｈｅｍｉｃａｌ  Ｃｏ．のＡｍａｐｌａｓｔ  Ｙｅｌｌｏｗ  Ｙとして商業的に入手でき、キノフタロン骨格上にいかなる置換基ももたないキノフタロン染料である。Ｃ．Ｉ．ピグメントイエロー１３８は、ＢＡＳＦ社からＰａｌｉｏｔｏｌ  Ｙｅｌｌｏｗ  Ｋ０９６１  ＨＤとして商業的に入手できる。Ｃ．Ｉ．ソルベントレッド５２は、Ｍｅｓｓｒｓ．Ｂａｙｅｒ  ＡｇからＭａｃｒｏｌｅｘ  Ｒｅｄ  ５Ｂとして商業的に入手でき、ハロゲン原子及び１以上の芳香族基で置換されているが３’位にヒドロキシル基はもたないキノフタロン染料であると考えられる。
【００４１】
本組成物は、０．０１〜１．０重量％の量で光退色性染料を含み得る。この範囲内では、光退色性染料は０．０２重量％以上、さらに詳しくは０．０３重量％以上の量で存在し得る。やはりこの範囲内では、光退色性染料は０．９重量％以下、さらに詳しくは０．８重量％以下、さらに一段と詳しくは０．７重量％以下の量で存在し得る。重量％はポリ（アリーレンエーテル）とポリ（アルケニル芳香族）樹脂の総重量を基準とする。
【００４２】
酸化防止剤は亜リン酸エステル及び亜ホスホン酸エステルを包含する。例示的な亜リン酸エステルには、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホニット、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２”−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン、トリス（２，４−ジ−ｔｅｒｔ−ブチルフェニル）ホスフィット及びトリス（ノニルフェニル）ホスフィットがある。
【００４３】
本組成物は、０．０５〜１．５重量％の量で酸化防止剤を含み得る。重量％はポリ（アリーレンエーテル）とポリ（アルケニル芳香族）樹脂の総重量を基準とする。
【００４４】
エポキシ化合物はエポキシ基を含む化合物である。好適なエポキシ化合物は、例えば、次式の化合物である。
【００４５】
【化８】
2008514795.tif 000009
式中、Ｒ１１、Ｒ１２、Ｒ１３及びＲ１４は有機基を表す。例示的なエポキシ化合物には、３，４−エポキシヘキサヒドロベンジル−３，４−エポキシヘキサヒドロベンゾエート及びトリグリシジルイソシアヌレートがある。
【００４６】
一実施形態では、エポキシ化合物は環状脂肪族エポキシ化合物（又は脂環式エポキシ化合物ということもある）からなる。その例には、ビニルシクロヘキセンジオキシド、３，４−エポキシシクロヘキシルメチル−３，４−エポキシシクロヘキセンカルボキシレート、２−（３，４−エポキシシクロヘキシル）−５，５−スピロ（３，４−エポキシ）シクロヘキサン−ｍ−ジオキサン、ビス（３，４−エポキシ−６−メチルシクロヘキシルメチル）アジペート、ビス（２，３−エポキシシクロペンチル）エーテル、ジシクロペンタジエンジオキシド、１，２−エポキシ−６−（２，３−エポキシプロポキシ）ヘキサヒドロ−４，７−メタノインダン、ビス−３，４−エポキシ−２，５−エンドメチレンシクロヘキシルスクシネート及びビスエポキシジシクロペンチルスクシネートがある。追加の例は、次式３，４−エポキシシクロヘキシルメチル−３，４−エポキシシクロヘキサンカルボキシレートである。
【００４７】
【化９】
2008514795.tif 000010
この構造を有する市販物質は、Ｃｉｂａ−Ｇｅｉｇｙ  ＣｏｒｐｏｒａｔｉｏｎがＡＲＡＬＤＩＴＥ  ＣＹ１７９の商品名で製造している。
【００４８】
本組成物は、０．５〜５重量％の量でエポキシ化合物を含み得る。この範囲内では、エポキシ化合物は０．６重量％以上、さらに詳しくは０．７重量％以上、さらに一段と詳しくは０．８重量％以上の量で存在し得る。やはりこの範囲内では、エポキシ化合物は４．９重量％以下、さらに詳しくは４．８重量％以下、さらに一段と詳しくは４．７重量％以下の量で存在し得る。重量％はポリ（アリーレンエーテル）とポリ（アルケニル芳香族）樹脂の総重量を基準とする。
【００４９】
さらに、本組成物はまた、充填材及び補強材（例えば、ケイ酸塩、ＴｉＯ２、繊維、ガラス繊維（連続繊維及び細断繊維を含む）、カーボンブラック、グラファイト、炭酸カルシウム、タルク、雲母）並びに他の添加剤（例えば、とりわけ、離型剤、潤滑剤、可塑剤、顔料、染料、着色剤、帯電防止剤、発泡剤及び耐衝撃性改良剤）のような各種添加剤も任意に含み得る。
【００５０】
一実施形態では、本組成物はポリ（アリーレンエーテル）、ポリ（アルケニル芳香族）樹脂、有機ジホスフェート、ヒンダードアミン光安定剤及び紫外線吸収化合物を含んでなる。本組成物は、光退色性染料、酸化防止剤、エポキシ化合物、又は上述の添加剤の２種以上の組合せを任意に含み得る。本組成物は、３ミリメートルの厚さでＶ１又はそれより良好なＵＬ９４等級、さらに詳しくはＶ０の等級を有し得る。本組成物は、上述のようにして測定した場合に６未満、さらに詳しくは５未満、さらに一段と詳しくは４．５未満のカラーシフトを有する。
【００５１】
一実施形態では、マスターバッチは樹脂、ビスフェノールＡジホスフェート、ヒンダードアミン光安定剤及び紫外線吸収化合物を含んでなる。樹脂は、ポリ（アリーレンエーテル）組成物中で使用するのに適したポリ（アリーレンエーテル）、ポリ（アルケニル芳香族）樹脂又はその他の樹脂であり得る。マスターバッチは、有機ジホスフェート、ヒンダードアミン光安定剤及び紫外線吸収化合物を最終組成物中で見られる量より多い量で含んでいる。マスターバッチ中での各成分の正確な量は、最終組成物中で所望される量及び利用可能なブレンディング装置に依存する。マスターバッチはさらに、酸化防止剤、光退色性染料、エポキシ化合物、又はこれらの２種以上の組合せを含み得る。組成物製造時におけるマスターバッチの使用は、成分の分散を容易にすることができる。
【００５２】
本組成物は、ブレンドを形成するのに十分なエネルギーを用いてポリ（アリーレンエーテル）、ポリ（アルケニル芳香族）樹脂、有機ジホスフェート、ヒンダードアミン光安定剤、紫外線吸収化合物及び他の所望成分をブレンドすることで製造できる。ブレンディングは、押出機、ロールミル、ドウミキサーなどで行うことができる。ポリマー樹脂は、最初は粉末、ストランド又はペレットの形態のものであってよく、組成物の他の成分と予備配合又はドライブレンドすることができる。
【実施例】
【００５３】
本組成物は、以下の非限定的な実施例でさらに例証される。
【００５４】
以下の実施例では、表１に示す材料を使用した。
【００５５】
【表１】
2008514795.tif 000011
例１〜１７
ＰＰＥ  Ｉ、ＨＩＰＳ  Ｉ、添加剤及びＲＤＰ又はＢＰＡＤＰの合計重量を基準にして３１．３ｗｔ％のＰＰＥ  Ｉ、４５．４ｗｔ％のＨＩＰＳ  Ｉ及び１９ｗｔ％のＲＤＰ又はＢＰＡＤＰを含む組成物をメルトブレンディングで製造した。組成物はさらに、ＰＰＥ  Ｉ、ＨＩＰＳ  Ｉ、添加剤及びＲＤＰ又はＢＰＡＤＰの合計重量を基準にして合計４．３ｗｔ％の添加剤（即ち、顔料、光退色性染料及び離型剤）を含んでいた。ＵＶ吸収化合物、ＴｉＯ２及びエポキシ化合物は表２に示すように変化させたが、これらの量はＰＰＥ  Ｉ、ＨＩＰＳ  Ｉ、添加剤及びＲＤＰ又はＢＰＡＤＰの合計重量を基準にした重量％で表されている。ＰＰＥ  Ｉ及び添加剤をドライブレンドし、ＵＶ  Ｉ又はＵＶ  ＩＩ、ＨＡＬＳ、ＴｉＯ２、エポキシ化合物及びＨＩＰＳと共に押出機の供給スロートに添加した。ＲＤＰ又はＢＰＡＤＰは下流で添加した。組成物からプラーク（２インチ×３インチ）を射出成形し、ＡＳＴＭ  Ｄ４４５９に準拠した３００時間の耐候試験に付した。ＡＳＴＭ  ２２４４に従い、Ｇｒｅｔａｇ  ＭａｃＢｅｔｈ分光光度計を用いて測定したＬ＊、ａ＊及びｂ＊値からカラーシフト（ｄＥ）を求めた。較正した分光光度計は、反射モードを用いて色を測定する。結果を表２に示す。
【００５６】
【表２】
2008514795.tif 000012
上述の例からわかる通り、組成物がビスフェノールＡジホスフェートを含む場合には、レゾルシノールジホスフェートを含む組成物と違ってｄＥ値は意外に低い。また、ＵＶ吸収化合物の量がＰＰＥ  Ｉ、ＨＩＰＳ  Ｉ、添加剤及びＲＤＰ又はＢＰＡＤＰの総重量を基準にして１重量％を超えると共に、エポキシ化合物が存在する場合には、意外な向上が見られるように思われる。
【００５７】
例１８〜２１
ＰＰＥ  Ｉ、ＨＩＰＳ  Ｉ、添加剤及びＲＤＰ又はＢＰＡＤＰの合計重量を基準にして３１．３ｗｔ％のＰＰＥ  Ｉ、４５．４ｗｔ％のＨＩＰＳ  Ｉ及び１９ｗｔ％のＲＤＰ又はＢＰＡＤＰを含む組成物をメルトブレンディングで製造した。組成物はさらに、ＰＰＥ  Ｉ、ＨＩＰＳ  Ｉ及びＲＤＰ又はＢＰＡＤＰの合計重量を基準にして合計４．６ｗｔ％の添加剤（即ち、顔料、光退色性染料、酸化防止剤及び離型剤）を含んでいた。ＵＶ吸収化合物、ＴｉＯ２及びヒンダードアミン光安定剤は表３に示すように変化させたが、これらの量はＰＰＥ  Ｉ、ＨＩＰＳ  Ｉ、添加剤及びＲＤＰ又はＢＰＡＤＰの合計重量を基準にした重量％で表されている。ＰＰＥ及び添加剤をドライブレンドし、ＵＶ吸収化合物、ＨＡＬＳ、ＴｉＯ２及びＨＩＰＳと共に押出機の供給スロートに添加した。ＲＤＰ又はＢＰＡＤＰは下流で添加した。組成物からプラーク（２インチ×３インチ）を射出成形し、ＡＳＴＭ  Ｄ４４５９に準拠した３００時間の耐候試験に付した。上述のようにしてカラーシフト（ｄＥ）を求めた。較正した分光光度計は、反射モードを用いて色を測定する。結果を表３に示す。
【００５８】
【表３】
2008514795.tif 000013
例１８〜２１は、ビスフェノールＡジホスフェートを含む組成物がレゾルシノールジホスフェートを含む同等な組成物のｄＥよりも格段に低いｄＥを有することを示している。これは、ビスフェノールＡジホスフェート及びレゾルシノールジホスフェートが共に芳香族ジホスフェートであるという事実から見て意外である。
【００５９】
例２２〜２５
ＰＰＥ  Ｉ、ＨＩＰＳ  ＩＩ、添加剤及びＲＤＰ又はＢＰＡＤＰの合計重量を基準にして２８ｗｔ％のＰＰＥ  Ｉ、４９〜５１ｗｔ％のＨＩＰＳ  ＩＩ及び１８．７ｗｔ％のＲＤＰ又はＢＰＡＤＰを含む組成物をメルトブレンディングで製造した。組成物はさらに、ＰＰＥ  Ｉ、ＨＩＰＳ  ＩＩ及びＲＤＰ又はＢＰＡＤＰの合計重量を基準にして合計６．８〜８．８ｗｔ％の添加剤（即ち、顔料、酸化防止剤及び離型剤）を含んでいた。ＰＰＥ並びに顔及び添加剤（存在する場合にはＵＶ吸収化合物及びＨＡＬＳを含む）をドライブレンドし、ＨＩＰＳと共に押出機の供給スロートに添加した。ＲＤＰ又はＢＰＡＤＰは下流で添加した。組成物からディスク（直径１０ｃｍで厚さ３．２ｍｍ）を射出成形し、ＡＳＴＭ  Ｄ４４５９に準拠した３００時間の耐候試験に付した。上述のようにしてカラーシフト（ｄＥ）を求めた。結果を表４に示す。
【００６０】
【表４】
2008514795.tif 000014
例２２〜２５は、ビスフェノールＡジホスフェートを含む組成物がレゾルシノールジホスフェートを含む同等な組成物のｄＥよりも格段に低いｄＥを有することを示している。これは、ビスフェノールＡジホスフェート及びレゾルシノールジホスフェートが共に芳香族ジホスフェートであるという事実から見て意外である。
【００６１】
本明細書中で使用する「第一」、「第二」などの用語はいかなる順序、数量又は重要度も意味せず、むしろある構成要素を別のものから区別するために使用されている。また、本明細書中に単数形で記載したものは数量の制限を意味するわけではなく、むしろ記載されたものの１以上が存在することを意味している。
【００６２】
以上、例示的な実施形態に関して本発明を説明してきたが、当業者であれば、本発明の技術的範囲から逸脱せずに様々な変更及び同等物による構成要素の置換を行い得ることが理解されよう。さらに、本発明の本質的な範囲から逸脱することなく、特定の状況又は材料を本発明の教示に適合させるために多くの修正を行うことができる。したがって、本発明はこの発明を実施するために想定される最良の形態として開示された特定の実施形態に限定されず、特許請求の範囲に含まれるすべての実施形態を包含するものである。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、当該組成物がＡＳＴＭ  Ｄ４４５９に準拠した３００時間の耐候試験後にＡＳＴＭ  Ｄ２２４４で測定して６未満のカラーシフト（ｄＥ）及びＵＬ９４法で厚さ３ミリメートルで測定したときにＶ１又はそれよりも優れた難燃性を有する、組成物。
【請求項２】
ポリ（アリーレンエーテル）がポリ（アリーレンエーテル）と官能化剤との反応の生成物からなる、請求項１記載の組成物。
【請求項３】
ポリ（アリーレンエーテル）がポリ（アリーレンエーテル）とポリ（アルケニル芳香族）樹脂の総重量を基準にして２０〜８０重量％の量で存在する、請求項１又は請求項２記載の組成物。
【請求項４】
ポリ（アルケニル芳香族）樹脂がポリ（アリーレンエーテル）とポリ（アルケニル芳香族）樹脂の総重量を基準にして２０〜８０重量％の量で存在する、請求項１乃至請求項３のいずれか１項記載の組成物。
【請求項５】
ビス（ヒドロキシベンゼン）ジホスフェートが次式のものである、請求項１乃至請求項４のいずれか１項記載の組成物。
【化１】
2008514795.tif 000016
式中、Ｒ3は炭素原子数１〜５のアルキルであり、Ｒ5は各々独立に炭素原子数１〜８のアルキル基又は炭素原子数６〜１２のアリール基であり、Ｒ4は各々独立に炭素原子数１〜１２のアルキル、アリール、アルコキシ又はアリールオキシであり、Ｘ2及びＸ3は独立にハロゲン又はメチルであり、ｈ及びｒは０又は１〜４の整数であり、ｑは１〜１０である。
【請求項６】
ビス（ヒドロキシベンゼン）ジホスフェートがビスフェノールＡジホスフェートからなる、請求項１乃至請求項５のいずれか１項記載の組成物。
【請求項７】
ビス（ヒドロキシベンゼン）ジホスフェートがポリ（アリーレンエーテル）とポリ（アルケニル芳香族）樹脂の総重量を基準にして５〜３０重量％の量で存在する、請求項１乃至請求項６のいずれか１項記載の組成物。
【請求項８】
ヒンダードアミン光安定剤がポリ（アリーレンエーテル）とポリ（アルケニル芳香族）樹脂の総重量を基準にして０．５〜３．０重量％の量で存在する、請求項１乃至請求項７のいずれか１項記載の組成物。
【請求項９】
紫外線吸収化合物がポリ（アリーレンエーテル）とポリ（アルケニル芳香族）樹脂の総重量を基準にして０．５〜５重量％の量で存在する、請求項１乃至請求項８のいずれか１項記載の組成物。
【請求項１０】
ポリ（アリーレンエーテル）とポリ（アルケニル芳香族）樹脂の総重量を基準にして０．０１〜１．０重量％の量の光退色性染料をさらに含む、請求項１乃至請求項９のいずれか１項記載の組成物。
【請求項１１】
さらに酸化防止剤を含む、請求項１乃至請求項１０のいずれか１項記載の組成物。
【請求項１２】
さらにエポキシ化合物を含む、請求項１乃至請求項１１のいずれか１項記載の組成物。
【請求項１３】
当該組成物がさらに、充填材、補強材、カーボンブラック、グラファイト、炭酸カルシウム、タルク、雲母、離型剤、潤滑剤、可塑剤、顔料、染料、着色剤、帯電防止剤、発泡剤又はこれらの２種以上の組合せを含む、請求項１乃至請求項１２のいずれか１項記載の組成物。
【請求項１４】
ポリ（アリーレンエーテル）、ポリ（アルケニル芳香族）樹脂、ビス（ヒドロキシベンゼン）ジホスフェート、ヒンダードアミン光安定剤及び紫外線吸収化合物を含んでなる組成物であって、ヒンダードアミン光安定剤及び紫外線吸収化合物がポリ（アリーレンエーテル）とポリ（アルケニル芳香族）樹脂の総重量を基準にして２．５〜５重量％の合計量で存在し、当該組成物がＡＳＴＭ  Ｄ４４５９に準拠した３００時間の耐候試験後にＡＳＴＭ  Ｄ２２４４で測定して６未満のカラーシフト及びＵＬ９４法で厚さ３ミリメートルで測定したときにＶ１又はそれよりも優れた難燃性を有する、組成物。
【請求項１５】
樹脂、ビスフェノールＡジホスフェート、ヒンダードアミン光安定剤及び紫外線吸収化合物を含んでなるマスターバッチ。
【国際調査報告】
2008514795.tif 000017
2008514795.tif 000018
2008514795.tif 000019